СТРОИТЕЛЬНАЯ ХИМИЧЕСКАЯ КОМПОЗИЦИЯ РАСТВОРА ДЛЯ УКЛАДКИ ПЛИТКИ

1. Строительная химическая композиция, включающая:
а) от 10 до 60% по массе, от общей массы строительной химической композиции, портланд-цемента;
б) от 0,01 до 3% по массе, от общей массы строительной химической композиции, водоудерживающего средства, выбранного из как минимум одного эфира целлюлозы;
в) от 0,1 до 10% по массе, от общей массы строительной химической композиции, редиспергируемого полимерного порошка, выбранного из как минимум одного латексного порошка с молекулярной массой как минимум 500000 г/моль; и
г) от 0,2 до 3% по массе, от общей массы строительной химической композиции, ускорителя твердения, включающего гидросиликат кальция; и
д) песок.
2. Строительная химическая композиция по п. 1, отличающаяся тем, что ускоритель твердения включает гидросиликат кальция и как минимум одну соль кальция, обладающую растворимостью в воде ≥1 г/л при 23°C.
3. Строительная химическая композиция по п. 2, отличающаяся тем, что соль кальция выбирают из нитрата кальция, ацетата кальция, хлорида кальция, гидроксида кальция или формата кальция или смеси двух или более из этих солей.
4. Строительная химическая композиция по любому из предыдущих пунктов, отличающаяся тем, что гидросиликат кальция получают путем реакции водорастворимого соединения кальция с водорастворимым силикатным соединением в присутствии водорастворимого диспергатора.
5. Строительная химическая композиция по любому из предыдущих пунктов, отличающаяся тем, что быстротвердеющий цемент, предпочтительно выбираемый из кальциевоалюминатного цемента и кальциевосульфоалюминатного цемента, содержится в количестве менее 10% по массе от количества портланд-цемента, предпочтительно - менее 5%, более предпочтительно - менее 1%, в частности, 0% по массе.
6. Строительная химическая композиция по любому из предыдущих пунктов, отличающаяся тем, что количество эфиров анионного крахмала составляет менее 0,5% по массе от общего количества композиции, предпочтительно - менее 0,2% по массе, более предпочтительно - менее 0% по массе.
7. Строительная химическая композиция по любому из предыдущих пунктов, отличающаяся тем, что в которой эфир целлюлозы выбирают из группы, включающей карбоксиметилцеллюлозу, метилцеллюлозу, метилгидроксипропилцеллюлозу, метилгидроксиэтилцеллюлозу или смеси из двух или более таких целлюлоз.
8. Строительная химическая композиция по любому из предыдущих пунктов, отличающаяся тем, что латексный порошок выбирают из группы, включающей сополимер стирола-акрилата, поливинилацетат, сополимер стирола-бутадиена или смеси из двух или более таких сополимеров.
9. Строительная химическая композиция по любому из предыдущих пунктов, отличающаяся тем, что количество эфира целлюлозы составляет от 0,05 до 2% по массе от общей массы композиции, предпочтительно - от 0,1 до 1% по массе, более предпочтительно - от 0,1 до 0,5% по массе.
10. Строительная химическая композиция по любому из предыдущих пунктов, отличающаяся тем, что количество латексного порошка составляет от 0,5 до 10% по массе от общей массы композиции, предпочтительно от 0,5 до 6% по массе, более предпочтительно - от 1,0 до 5% по массе.
11. Строительная химическая композиция по любому из предыдущих пунктов, отличающаяся тем, что количество ускорителя твердения, включающего гидросиликат кальция, составляет от 0,05 до 2% по массе от общей массы композиции, предпочтительно - от 0,1 до 1,5%, более предпочтительно - от 0,5 до 1%.
12. Строительная химическая композиция по пп. 2-11, отличающаяся тем, что количество соли кальция составляет от 0,1 до 4% по массе от общей массы композиции, предпочтительно - от 0,5 до 2,5% по массе.
13. Строительная химическая композиция по любому из предыдущих пунктов, отличающаяся тем, что дополнительно содержит как минимум один реологический модификатор.
14. Строительная химическая композиция по любому из предыдущих пунктов, отличающаяся тем, что дополнительно содержит как минимум один катионный полимер.
15. Композиция раствора, содержащего строительную химическую композицию по любому из предыдущих пунктов.
16. Применение композиции раствора по п. 15 в качестве цементирующего адгезива для плитки или жидкого раствора для напольного и/или настенного применения.